КОРПУС ИМПЛАНТАТА, СПОСОБ ЕГО ИЗГОТОВЛЕНИЯ И ЗУБНОЙ ИМПЛАНТАТ
IMPLANT BODY, METHOD OF ITS MANUFACTURING AND DENTAL IMPLANT

ОБЛАСТЬ ТЕХНИКИ
[0001] Данное изобретение относится к корпусу имплантата, закрепляемому с прочным присоединением к кости, например, к корпусу имплантата, вставляемому в челюстную кость и т.п. при разрушении корня постоянного зуба. Данное изобретение также относится к способу изготовления указанного корпуса имплантата и к зубному имплантату.
УРОВЕНЬ ТЕХНИКИ
[0002] Обычно корпус имплантата может быть вставлен в кость и закреплен в контакте с ней для его использования в качестве искусственной кости, материала для соединения с костью, материала для упрочнения кости и т.п.
Например, при поломке корня постоянного зуба в результате разрушения или повреждения используют зубной имплантат, корпус которого вставляют в высверленное отверстие в альвеолярной кости и прикрепляют к ней. Зубной имплантат в целом выполнен из корпуса, прикрепляемого к альвеолярной кости, и опоры, соединенной с корпусом имплантата при помощи резьбового соединения для обеспечения возможности, таким образом, установки искусственной зубной коронки с возможностью ее снятия.
[0003] В настоящее время для изготовления корпуса часто используют беспримесный титан. Однако поскольку использование беспримесного титана имеет недостаток, который заключается в риске возникновения аллергии на металл или попадания бактерий, то в последние годы в качестве альтернативных материалов для корпуса имплантата рассматривались керамические материалы, которые обладают превосходным биологическим сродством и механической прочностью. Например, в Патентном документе 1 рассмотрено несколько материалов, в том числе керамический материал, используемых в качестве материала для изготовления имплантата. Кроме того, в Патентном документе 1 описаны химическая, электрическая, механическая, лазерная обработка и т.п. для создания шероховатости на поверхности имплантата для обеспечения биологической совместимости.
СПИСОК ЦИТИРУЕМОЙ ЛИТЕРАТУРЫ
ПАТЕНТНЫЕ ДОКУМЕНТЫ
[0004] Патентный документ 1: выложенная заявка на патент Японии №4046213.
СУЩНОСТЬ ИЗОБРЕТЕНИЯ
ПРОБЛЕМЫ, РЕШАЕМЫЕ ИЗОБРЕТЕНИЕМ
[0005] В традиционной технологии присутствуют следующие нерешенные проблемы.
В технологии, описанной в Патентном документе 1, несмотря на улучшение биологической совместимости путем придания шероховатости поверхности имплантата с помощью ее механической обработки, лазерной обработки и т.п., простого придания шероховатости недостаточно, и улучшенное биологическое сродство и высокие показатели соединения с костью являются труднодостижимыми. В результате существует необходимость в корпусе имплантата, который имеет повышенное биологическое сродство и обеспечивает возможность прочного соединения с костью, и, в частности, необходимость в корпусе имплантата, который выполнен из керамического материала, имеющего превосходное биологическое сродство, механическую прочность и т.п.
[0006] В свете вышеуказанных проблем предложено данное изобретение, целью которого является создание корпуса имплантата, способа его изготовления и зубного имплантата, которые обеспечивают повышенное биологическое сродство и возможность прочного соединения с костью.
СРЕДСТВА РЕШЕНИЯ ПРОБЛЕМ
[0007] Для решения вышеуказанной проблемы данное изобретение имеет следующую конфигурацию. Корпус имплантата в соответствии с данным изобретением представляет собой корпус имплантата, который закрепляется в контакте с костью и отличается наличием основы, выполненной из циркония, а также поверхностного слоя, выполненного на поверхности указанной основы и имеющего меньшую твердость, чем основа.
[0008] Поскольку корпус имплантата содержит основу, выполненную из циркония, и поверхностный слой, выполненный на поверхности указанной основы и имеющий более низкую твердость, чем основа, то в дополнение к превосходной механической прочности, достигаемой благодаря циркониевой основе, мягкий и гибкий поверхностный слой действует в качестве буферного слоя, обеспечивающего сокращение разницы в степени твердости между костью и основой, вследствие чего указанная мягкая поверхность дополнительно улучшает характеристики адгезии с костью.
[0009] Корпус имплантата в соответствии с данным изобретением отличается выполнением трещин на поверхностном слое. Другими словами, поскольку на поверхностном слое указанного корпуса вместо простого придания шероховатости выполнены трещины, то костные клетки могут входить в указанные трещины в поверхностном слое. После вхождения костных клеток площадь поверхности контакта значительно увеличивается, и достигается эффект межмолекулярного соединения. Кроме того, достигаются улучшенные характеристики адгезии и соединения с костью.
[0010] Более того, корпус имплантата в соответствии с данным изобретением отличается тем, что твердость поверхностного слоя меньше или равна твердости кости. Другими словами, поскольку твердость поверхностного слоя указанного корпуса меньше или равна твердости кости, то благодаря гибкой поверхности, твердость которой меньше или равна твердости кости, облегчается присоединение костной ткани.
[0011] Кроме того, поверхностный слой корпуса имплантата в соответствии с данным изобретением отличается тем, что он выполнен из гидроксида циркония. Другими словами, поскольку поверхностный слой указанного корпуса выполнен из гидроксида циркония, то достигаются высокие характеристики адгезии с костью и повышенное биологическое сродство с костной тканью благодаря поверхностному слою из гидроксида циркония. Другими словами, предполагается, что поверхностный слой из гидроксида циркония обеспечивает ионный обмен и повышает прирост ионов кальция и миграцию клеток с достижением, таким образом, значительного улучшения адгезии с костью.
[0012] Зубной имплантат в соответствии с данным изобретением отличается наличием предложенного корпуса имплантата, который вставляется в высверленное отверстие в альвеолярной кости, являющейся примером кости, и прикрепляется к ней. То есть поскольку зубной имплантат снабжен корпусом в соответствии с данным изобретением, который вставляется в высверленное отверстие в альвеолярной кости и закрепляется в нем, достигается превосходная механическая прочность, а также высокая степень адгезии с альвеолярной костью благодаря мягкому эластичному поверхностному слою.
[0013] Способ изготовления корпуса имплантата в соответствии с данным изобретением представляет собой способ изготовления корпуса имплантата, закрепляемого в контакте с костью. Указанный способ отличается тем, что он включает этап выполнения поверхностного слоя из гидроксида циркония с более низкой твердостью, чем твердость основы, на поверхности циркониевой основы путем облучения лазерным излучением в воздухе, содержащем водяной пар.
[0014] Другими словами, поскольку в указанном способе на поверхности основы путем облучения лазерным излучением в воздухе, содержащем водяной пар, выполняют поверхностный слой из гидроксида циркония с более низкой твердостью, чем твердость основы, то облегчается выполнение мягкого поверхностного слоя из гидроксида циркония, имеющего высокую степень адгезии, на поверхности основы. Другими словами, цирконий основы облучают коротковолновым лазерным излучением, таким как излучение твердотельного лазера, и придают ему шероховатость путем изменения конфигурации поверхности вследствие воздействия лазерного излучения высокой мощности. Кроме того, водяной пар вступает в реакцию с цирконием с обеспечением, таким образом, возможности образования гидроксида, иными словами гидроксидного поверхностного слоя (из гидроксида циркония). Более того, поверхностный слой из гидроксида циркония, полученный в результате выполнения указанного способа изготовления, обеспечивает возможность снижения степени твердости вследствие выполнения трещин.
4
4
[0015] Способ изготовления корпуса имплантата в соответствии с данным изобретением отличается тем, что указанное лазерное излучение представляет собой лазерное излучение, основная гармоника которого создана Nd:YAG лазером или YVO лазером. Другими словами, поскольку в способе изготовления корпуса имплантата используют лазерное излучение, основная гармоника которого создана Nd:YAG лазером или YVO лазером, то поверхностный слой из гидроксида циркония, который выполняют на поверхности циркониевой основы при помощи коротковолнового лазерного излучения высокой мощности, облегчает образование трещин.
[0016] Способ изготовления корпуса имплантата в соответствии с данным изобретением отличается тем, что в результате облучения лазерным излучением получают поверхностный слой, твердость которого меньше или равна твердости кости. Другими словами, поскольку в указанном способе твердость поверхностного слоя меньше или равна твердости кости в результате его облучения лазерным излучением, то получают поверхностный слой, в котором обеспечивается облегченное присоединение костной ткани.
ТЕХНИЧЕСКИЙ РЕЗУЛЬТАТ
[0017] Данное изобретение обеспечивает достижение следующего технического результата.
Поскольку корпус имплантата в соответствии с данным изобретением и способ его изготовления обеспечивают образование поверхностного слоя, твердость которого ниже твердости основы, на поверхности выполненной из циркония основы, то в дополнение к превосходной механической прочности, обусловленной циркониевой основой, мягкий и гибкий поверхностный слой действует в качестве буферного слоя, обеспечивающего сокращение разницы в степени твердости между костью и основой, вследствие чего указанная мягкая поверхность дополнительно улучшает характеристики адгезии с костью. Таким образом, корпус имплантата обеспечивает улучшенное биологическое сродство и прочное соединение с костью. В частности, высокие характеристики соединения с костью достигаются применительно к альвеолярной кости при использовании корпуса зубного имплантата, который вставляют в высверленное отверстие в альвеолярной кости и закрепляют в нем.
КРАТКОЕ ОПИСАНИЕ ЧЕРТЕЖЕЙ
Фиг.1 показывает вид спереди, изображающий зубной имплантат в соответствии с первым вариантом выполнения корпуса имплантата, иллюстрирующий способ изготовления указанного корпуса и показывающий зубной имплантат в соответствии с данным изобретением.
Фиг.2 схематически показывает увеличенное сечение корпуса имплантата в соответствии с данным изобретением.
Фиг.3 показывает график, на котором приведены результаты инфракрасного спектрофотометрического анализа поверхности опытного образца и сравнительного образца корпуса имплантата, способа его изготовления и зубного имплантата в соответствии с данным изобретением.
Фиг.4 показывает изображение поверхности корпуса имплантата, полученное с помощью растровой электронной микроскопии (РЭМ изображение), в соответствии с опытным образцом корпуса имплантата, способом его изготовления и зубным имплантатом в соответствии с данным изобретением.
Фиг.5 показывает РЭМ изображение поверхности корпуса имплантата в соответствии с опытным образцом корпуса имплантата, способом его изготовления и зубным имплантатом в соответствии с данным изобретением.
Фиг.6 показывает РЭМ изображение поверхности корпуса имплантата в соответствии с опытным образцом корпуса имплантата, способом его изготовления и зубным имплантатом в соответствии с данным изобретением.
Фиг.7 показывает увеличенное фотографическое изображение основных участков сечения, полученное с помощью оптического микроскопа через 4 недели после установки имеющегося корпуса имплантата подопытной крысе в соответствии со сравнительным образцом корпуса имплантата, способом его изготовления и зубным имплантатом в соответствии с данным изобретением.
Фиг.8 показывает увеличенное фотографическое изображение основных участков сечения, полученное с помощью оптического микроскопа через 4 недели после установки корпуса имплантата подопытной крысе в соответствии со сравнительным образцом корпуса имплантата, способом его изготовления и зубным имплантатом в соответствии с данным изобретением.
Фиг.9 показывает увеличенное фотографическое изображение основных участков сечения, полученное с помощью оптического микроскопа через 4 недели после установки корпуса имплантата подопытной крысе в соответствии с опытным образцом корпуса имплантата, способом его изготовления и зубным имплантатом в соответствии с данным изобретением.
Фиг.10 показывает увеличенное фотографическое изображение основных участков сечения, полученное с помощью оптического микроскопа через 4 недели после установки корпуса имплантата подопытной крысе в соответствии с опытным образцом корпуса имплантата, способом его изготовления и зубным имплантатом в соответствии с данным изобретением.
Фиг.11 показывает увеличенное фотографическое изображение основных участков сечения, полученное с помощью оптического микроскопа через 4 недели после установки корпуса имплантата подопытной крысе в соответствии со сравнительным образцом корпуса имплантата, способом его изготовления и зубным имплантатом в соответствии с данным изобретением.
Фиг.12 показывает увеличенное фотографическое изображение основных участков сечения, полученное с помощью оптического микроскопа через 4 недели после установки корпуса имплантата подопытной крысе в соответствии с опытным образцом корпуса имплантата, способом его изготовления и зубным имплантатом в соответствии с данным изобретением.
ПРЕДПОЧТИТЕЛЬНЫЙ ВАРИАНТ ВЫПОЛНЕНИЯ ИЗОБРЕТЕНИЯ
[0019] Ниже приведено описание первого варианта выполнения корпуса имплантата, способа его изготовления и зубного имплантата в соответствии с данным изобретением со ссылкой на фиг.1 и 2.
[0020] Корпус 2 имплантата в соответствии с данным вариантом выполнения представляет собой корпус имплантата, закрепленный в контакте с костью, и, как показано на фиг.1, используется в качестве корпуса зубного имплантата 1, вставленного в высверленное отверстие в альвеолярной кости, закрепленного в нем и выполняющего функцию вышеуказанной кости.
Корпус 2 имплантата выполнен по существу цилиндрическим и внешний диаметр его концевой части постепенно уменьшается по направлению к нижней части (дистальному концу). Внешняя периферия корпуса 2 выполнена в виде резьбовой части 3 с наружной резьбой. Указанная резьбовая часть 3 выполнена путем постепенного изменения формы относительно осевого направления корпуса 2. Резьбовая часть 3 выполнена в виде самонарезающейся резьбовой части 3а, в периферическом конце которой на резьбе имеется канавка, что обеспечивает возможность непосредственного ввинчивания в высверленное отверстие в альвеолярной кости.
[0021] К верхней части корпуса 2 имплантата с помощью соединительных средств, например резьбы, может быть прикреплена опора (не показана). Например, на нижней части опоры может быть выполнена наружная резьба, а на верхней части корпуса 2 - отверстие с внутренней резьбой (не показано), которое обеспечивает возможность резьбового соединения с указанной наружной резьбой в нижней части опоры.
[0022] Корпус 2 имплантата, как показано на фиг.2, содержит основу 2a, выполненную из циркония, и выполненный на поверхности указанной основы 2 поверхностный слой 2b из гидроксида циркония, твердость которого меньше твердости основы 2a.
На поверхностном слое 2b выполнены трещины W, что дополнительно уменьшает поверхностную твердость.
Твердость поверхностного слоя 2b меньше или равна твердости альвеолярной кости. В данном варианте выполнения твердость по Виккерсу поверхностного слоя 2b составляет 300 Hv, тогда как твердость по Виккерсу обычной альвеолярной кости составляет 500 Hv.
[0023] Ниже описан способ изготовления корпуса 2 зубного имплантата.
Сначала с использованием циркония (циркониевой керамики) изготавливают основу 2а корпуса 2 имплантата, внешняя конструкция которого имеет резьбовую часть 3 с наружной резьбой.
4
[0024] Затем на поверхности основы 2 путем облучения лазерным излучением в воздухе, содержащем влагу (в атмосфере, содержащей водяной пар), образуют поверхностный слой 2b из гидроксида циркония. Лазерное излучение, используемое на данном этапе, должно быть лазерным излучением высокой мощности, например, используют излучение (основную гармонику), создаваемое твердотельным Nd:YAG или YVQ лазером.
4
[0025] При облучении лазерным излучением настройки устанавливают таким образом, что твердость поверхностного слоя 2b меньше или равна твердости альвеолярной кости. Другими словами, поскольку твердость по Виккерсу альвеолярной кости обычно находится на уровне 500 Hv, то в данном варианте выполнения выходную мощность излучения Nd:YAG или YVO лазера устанавливают и излучают таким образом, что образуется поверхностный слой с твердостью по Виккерсу, составляющей по существу 300 Hv.
[0026] Поскольку корпус 2 имплантата и зубной имплантат 1, содержащий корпус 2 в соответствии с данным вариантом выполнения, содержат основу 2а, выполненную из циркония, и поверхностный слой 2b, который имеет более низкую твердость, чем основа 2а, и выполнен на поверхности основы 2, то в дополнение к механической прочности, превосходящей прочность циркониевой основы 2, мягкий и гибкий поверхностный слой 2b действует в качестве буферного слоя, обеспечивающего сокращение разницы в степени твердости между костью, например альвеолярной костью, и основой 2a. Более того, указанная мягкая поверхность дополнительно улучшает характеристики адгезии с костью.
В частности, поскольку на поверхностном слое 2b вместо простого придания шероховатости выполняют трещины W, то костные клетки могут входить в указанные трещины W в поверхностном слое 2b. Вхождение костных клеток приводит к значительному увеличению площади поверхности контакта, обеспечивает эффект межмолекулярного соединения и возможность получения улучшенных характеристик адгезии и соединения с костью.
[0027] Другими словами, максимально возможное улучшение соединения с костью, обеспечиваемое имплантатом, поверхность которого выполнена из плотного керамического материала высокой твердости, как в известном примере, обусловлено простым приданием шероховатости поверхности. Однако в корпусе 2 имплантата в соответствии с данным вариантом выполнения твердость поверхностного слоя 2b уменьшена вследствие наличия трещин W, выполненных в поверхности, при этом костные клетки могут входить во внутреннюю часть через указанные трещины W. Таким образом, при вхождении костных клеток обеспечивается возможность достижения высокой степени адгезии и соединения с костью вследствие увеличения площади поверхности контакта и эффекта межмолекулярного соединения.
[0028] Твердость поверхностного слоя 2b меньше или равна твердости кости, например альвеолярной кости, при этом твердость, равная твердости кости, например альвеолярной кости, или поверхности, которая является более мягкой и гибкой, чем кость, например альвеолярная кость, облегчает достижение повышенной плотной адгезии костной ткани.
Более того, поскольку поверхностный слой 2b выполнен из гидроксида циркония, обеспечивается возможность достижения превосходного биологического сродства и высокой степени соединения с костью благодаря гидроксиду циркония указанного поверхностного слоя 2b. Другими словами, гидроксид циркония поверхностного слоя 2b обеспечивает эффект ионного обмена, что, как считается, повышает число ионов кальция и усиливает рост клеток, а также обеспечивает значительное улучшение адгезии с костью.
[0029] Поскольку в процессе способа изготовления корпуса 2 имплантата на поверхности циркониевой основы 2a путем облучения лазерным излучением в воздухе, содержащем влагу, формируют поверхностный слой 2b из гидроксида циркония с более низкой твердостью, чем твердость основы 2a, то может быть облегчено создание мягкого поверхностного слоя 2b из гидроксида циркония, обладающего высокими адгезионными характеристиками, на поверхности основы 2a. Другими словами, поверхностной конфигурации циркония основы 2а, облучаемой коротковолновым лазерным излучением, например излучением твердотельного лазера, придают шероховатость вследствие воздействия лазерного излучения высокой мощности. Однако, кроме того, цирконий вступает в реакцию с влагой с обеспечением образования поверхностного слоя 2b из гидроксидного соединения, другими словами, гидроксида (гидроксида циркония).
[0030] Поверхностный слой 2b из гидроксида циркония, выполненный с помощью указанного способа изготовления, имеет пониженную твердость, обусловленную выполнением трещин W.
4
В частности, лазерное излучение, основная гармоника которого создана Nd:YAG или YVO лазером, обеспечивает коротковолновое лазерное излучение высокой мощности и, таким образом, создает поверхностный слой 2b из гидроксида циркония на поверхности циркониевой основы 2a, а также облегчает образование трещин W.
ВАРИАНТ ВЫПОЛНЕНИЯ 1
[0031] Ниже приведено подробное описание корпуса имплантата, способа изготовления корпуса имплантата и зубного имплантата в соответствии с данным изобретением со ссылкой на фиг.3 и 12.
[0032] Сначала были изготавлены необработанный циркониевый корпус имплантата без гидроксидного поверхностного слоя 2b, обработанного с помощью лазерного излучения, как описано выше, выполненный из основы 2a из немодифицированного циркония и предназначенный для сравнения, а также циркониевый корпус имплантата, обработанный лазером с получением поверхностного слоя 2b из гидроксида циркония при помощи лазерного излучения, как описано выше, и используемый в качестве опытного образца. В качестве основной гармоники при облучении лазерным излучением использовали излучение Nd:YAG лазера.
[0033] Результаты, полученные в результате инфракрасного спектрофотометрического анализа опытного образца и сравнительного образца, показаны на фиг.3. Кривые, относящиеся к сравнительному образцу и опытному образцу, изображены с вертикальным смещением для удобства сравнения.
Из результатов этого анализа видно, что пик (нисходящий участок кривой) гидроксидного соединения (OH-группа) в опытном образце наблюдается в области, обозначенной на графике окружностью, и что, таким образом, в качестве гидроксидного соединения образуется гидроксид циркония. Напротив, в сравнительном образце из необработанного циркония пик гидроксидного соединения отсутствует. Таким образом, для приведенного опытного образца видно, что при облучении лазерным излучением, как описано выше, на поверхности циркониевой основы 2a образуется поверхностный слой 2b из гидроксида циркония.
[0034] Ниже представлены результаты измерения твердости с помощью нанотвердомера (измерение твердости алмазоподобной пленки). Нанотвердомер представляет собой измерительное устройство, которое измеряет нагрузку и твердость и настраивается на глубину 1 мкм.
[0035] В результате двух измерений твердости по Виккерсу сравнительного образца, выполненного только из циркониевой основы 2a, были получены значения 998 Hv и 1129 Hv. В отличие от этого, твердость по Виккерсу опытного образца, в котором выполнен поверхностный слой 2b из гидроксида циркония, составила 336 Hv и 328 Hv. Другими словами, твердость поверхности опытного образца, в котором выполнен поверхностный слой 2b из гидроксида циркония, очевидно меньше твердости сравнительного образца, который выполнен только из циркониевой основы 2a, кроме того, указанная поверхность мягче альвеолярной кости, твердость которой по Виккерсу обычно составляет 500 Hv.
[0036] Поверхностный слой 2b корпуса 2 опытных образцов показан на РЭМ изображениях, полученных с помощью электронного микроскопа при различном увеличении и приведенных на фиг.4-6. Как видно из данных РЭМ изображений, в поверхностном слое 2b образованы трещины W.
[0037] На фиг.7-12 приведены результаты, полученные для состояния через четыре недели после установки корпуса имплантата подопытной крысе.
4
Использовался корпус имплантата диаметром 1,6 мм и длиной 7,0 мм, который был установлен в большеберцовой кости четырехнедельной крысе Спрэг-Доули. Корпус имплантата, используемый в данном опытном образце, содержал поверхностный слой, образованный в результате облучения излучением YVO лазера.
[0038] На сриг.7, 8 и 11 показаны увеличенные фотографические изображения основных участков сечения, полученных с помощью оптического микроскопа, при использовании сравнительного образца, который содержит только циркониевую основу 2a. Равномерная черная область на увеличенном фотографическом изображении отображает корпус имплантата, а частично черная часть на ее периферии представляет собой костный компонент, окрашенный толуидиновым синим (оригинальные фотографические изображения являются цветными, и костные компоненты выделены синим цветом). Напротив, на фиг.9, 10 и 12 показаны увеличенные фотографические изображения основных участков сечения, полученных с помощью оптического микроскопа, при использовании опытного образца, в котором выполнен поверхностный слой 2b из гидроксида циркония. В изображениях использованы следующие значения увеличения: для фиг.7 - 10 раз, для фиг.8 - 40 раз, для фиг.9 - 10 раз, для фиг.10 - 40 раз, для фиг.11 - 150 раз, а для фиг.12 - 50 раз.
[0039] В сравнительном и опытном образцах рассчитанный коэффициент контакта между поверхностью корпуса имплантата и костной тканью для сравнительного образца составил 27,9%, а для опытного образца - 64,8%, что, таким образом, говорит о значительном увеличении коэффициента контакта.
Таким образом, в отличие от корпуса имплантата, соответствующего сравнительному образцу, при использовании корпуса имплантата, соответствующего опытному образцу, на периферии указанного корпуса видно большое количество вновь образованных костных компонентов, а также продемонстрировано достижение превосходного биологического сродства и высокой степени соединения с костью. Восстановленная кость на периферии корпуса имплантата вступает в непосредственный контакт с ним и, таким образом, обеспечивает достижение так называемой остеоинтеграции.
[0040] Технический объем данного изобретения не ограничен приведенными выше вариантами выполнения, и возможно добавление различных модификаций без отклонения от сущности изобретения.
4
[0041] Например, в данном варианте выполнения, несмотря на то что лазерное облучение проводилось с использованием излучения Nd:YAG лазера или YVO лазера, может использоваться другой тип лазерного излучения при условии, что оно является лазерным излучением высокой мощности, которое обеспечивает возможность выполнения поверхностного слоя 2b из гидроксида циркония в результате образования гидроксида на поверхности циркониевой основы 2a. Например, может использоваться излучение другого твердотельного лазера или лазерное излучение гармонической волны.
[0042] В данном варианте выполнения предложенный корпус имплантата используется в качестве корпуса для зубного имплантата, образующего искусственный корень зуба, закрепляемый путем вставления в высверленное отверстие в альвеолярной кости. Однако указанный корпус также может использоваться в качестве корпуса имплантата, который внедряют или иным образом устанавливают в кость в другой области и закрепляют в положении контакта. Например, предложенный корпус имплантата может использоваться в качестве искусственной кости или пломбировочного материала при повреждении кости в результате разрушения или удаления доброкачественных опухолей, либо для восстановления хряща, удаленного в результате хирургической операции на поясничных позвонках. Кроме того, предложенный корпус имплантата может использоваться в качестве элемента искусственного сустава, соединительного материала для фиксации частей кости при переломе или фиксирующего устройства для позвоночника.
РАСШИФРОВКА НОМЕРОВ ПОЗИЦИЙ
1 Зубной имплантат
2 Корпус имплантата
2a Основа
2b Поверхностный слой
W Трещина